【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
コーティングされたフィルムであって、
ベースフィルムと、
前記ベースフィルムの少なくとも１つの表面上のコーティングとを有し、前記コーティングは、
（ａ）バーミキュライトと、
（ｂ）フィルム形成可能なポリマーと、
（ｃ）架橋剤と、
（ｄ）化学安定化剤とを有し、
前記化学安定化剤は、
リチウム、アルキルＣ２〜Ｃ６アンモニウム、アリルアンモニウム、複素環アンモニウム、モルホロニウム、アンモニウム、およびアミノＣ３〜Ｃ６アルキルカルボン酸の少なくとも１つを有するカチオン性官能基を含有する物質、
カルボン酸、リン酸、ホスホン酸、スルホン酸、および脂肪酸のうち少なくとも１つを有するアニオンと組み合わせたリチウムカチオン、リチウムキレート剤、およびリチウム塩、並びに
アンモニア、Ｃ３〜Ｃ６アミン、複素環アミン、水酸化リチウム、モルホリン、およびオレイン酸モルホリン
の少なくとも１つを有し、
前記コーティングは、厚さが０．１０μ〜０．７０μであり、前記コーティングされたフィルムは、１気圧及び２３℃で２４時間当たり５．０ｃｃ／１００ｉｎ２未満の酸素透過率を有するものである、コーティングされたフィルム。
【請求項２】
請求項１に記載のコーティングされたフィルムにおいて、前記化学安定化剤は、Ｃ２〜Ｃ１２カルボン酸のリチウム塩、水酸化リチウム、クエン酸リチウム、エリソルビン酸リチウム、ステアリン酸リチウム、ｎ−ブチルアミン、モルホリン、アンモニア、またはオレイン酸モルホリンである、コーティングされたフィルム。
【請求項３】
請求項１に記載のコーティングされたフィルムにおいて、前記ベースフィルムは、ポリエチレンテレフタレート、グリコール化ポリエステル（ＰＥＴ−Ｇ）、ナイロン、二軸延伸ポリプロピレン、延伸ポリプロピレン、キャストポリプロピレン、ポリスチレン、ポリエチレン、ポリ塩化ビニル、ポリ乳酸（ＰＬＡ）、ポリヒドロキシアルカノエート（ＰＨＡ）、二軸延伸ＰＥＴ、二軸延伸ＰＥＴＧ、二軸延伸ナイロン、二軸延伸ポリエチレン、二軸延伸ＰＬＡ、二軸延伸ＰＨＡ、及び紙の１つ又はそれ以上を有するものである、コーティングされたフィルム。
【請求項４】
請求項１に記載のコーティングされたフィルムにおいて、前記フィルム形成可能なポリマーは、ポリビニルアルコール、ポリヒドロキシルポリマー、ポリエステル、ＥＶＯＨ、官能化されたＰＥＴ（スルホン化）、ポリアクリレート、及びポリ酢酸ビニルの少なくとも１つを有するものである、コーティングされたフィルム。
【請求項５】
請求項１に記載のコーティングされたフィルムにおいて、前記バーミキュライトは、少なくとも５，０００のアスペクト比を有するものである、コーティングされたフィルム。
【請求項６】
請求項１に記載のコーティングされたフィルムであって、さらに、防湿層またはコーティングを有する、コーティングされたフィルム。
【請求項７】
懸濁液であって、
（ａ）バーミキュライトと、
（ｂ）フィルム形成可能なポリマーであって、ポリビニルアルコール、ポリヒドロキシルポリマー、ポリエステル、ＥＶＯＨ、官能化されたＰＥＴ（スルホン化）、ポリアクリレート、及びポリ酢酸ビニルのうちの少なくとも１つを有する、前記フィルム形成可能なポリマーと、
（ｃ）架橋剤と、
（ｄ）化学安定化剤とを有し、
前記化学安定化剤は、
リチウム、アルキルＣ２〜Ｃ６アンモニウム、アリルアンモニウム、複素環アンモニウム、モルホロニウム、およびアミノＣ３〜Ｃ６アルキルカルボン酸から選択されるカチオン性官能基を含有する物質、
カルボン酸、リン酸、ホスホン酸、スルホン酸、および脂肪酸から選択されるアニオンと組み合わせたリチウムカチオン，リチウムキレート剤、およびリチウム塩、並びに
アンモニア、Ｃ３〜Ｃ６アミン、複素環アミン、水酸化リチウム、モルホリン、およびオレイン酸モルホリンから選択されるものであり、
前記分散液は２〜６５重量パーセントのバーミキュライトを含有し、その粘度は通常の輪転グラビア処理条件に曝される場合にわずか１０％だけ変化するものである、懸濁液。
【請求項８】
請求項７に記載の懸濁液において、前記化学安定化剤はＣ２〜Ｃ１２カルボン酸のリチウム塩、クエン酸リチウム、エリソルビン酸リチウム、ステアリン酸リチウム、ｎ−ブチルアミン、アンモニア、モルホリン、またはオレイン酸モルホリンである、懸濁液。
【請求項９】
請求項７に記載の懸濁液において、前記フィルム形成可能なポリマーは、ポリビニルアルコール、ポリヒドロキシルポリマー、ポリエステル、及びポリ酢酸ビニルのうちの少なくとも１つを有するものである、懸濁液。
【請求項１０】
請求項７に記載の懸濁液において、前記バーミキュライトは、少なくとも５，０００のアスペクト比を有するものである、懸濁液。
【請求項１１】
組成物からの匂いまたは風味の透過を防止する方法であって、前記組成物は複合フィルムを使用することによって前記匂いまたは風味を生成し、
前記複合フィルムは、
ベースフィルムと、
前記ベースフィルムの少なくとも１つの表面上のコーティングとを有し、
前記コーティングは、
（ａ）バーミキュライトと、
（ｂ）フィルム形成可能なポリマーと、
（ｃ）架橋剤と、
（ｄ）化学安定化剤とを有し、
前記化学安定化剤は、
リチウム、アルキルＣ２〜Ｃ６アンモニウム、アリルアンモニウム、複素環アンモニウム、モルホロニウム、アンモニウム、およびアミノＣ３〜Ｃ６アルキルカルボン酸から選択されるカチオン性官能基を含有する物質、
カルボン酸、リン酸、ホスホン酸、スルホン酸、および脂肪酸のうち少なくとも１つを有するアニオンと組み合わせたリチウムカチオン、リチウムキレート剤、およびリチウム塩、並びに
アンモニア、Ｃ３〜Ｃ６アミン、複素環アミン、水酸化リチウム、モルホリン、およびオレイン酸モルホリンから選択されるものであり、
前記コーティングは０．１〜０．７ミクロンの厚さである、方法。
【請求項１２】
複合フィルムを使用する工程を有するヘリウムの透過を防止する方法であって、
前記複合フィルムは、
ベースフィルムと、
前記ベースフィルムの少なくとも１つの表面上のコーティングとを有し、
前記コーティングは、
（ａ）バーミキュライトと、
（ｂ）フィルム形成可能なポリマーと、
（ｃ）架橋剤と、
（ｄ）化学安定化剤とを有し、
前記化学安定化剤は、
リチウム、アルキルＣ２〜Ｃ６アンモニウム、アリルアンモニウム、複素環アンモニウム、モルホロニウム、アンモニウム、およびアミノＣ３〜Ｃ６アルキルカルボン酸から選択されるカチオン性官能基を含有する物質、
カルボン酸、リン酸、ホスホン酸、スルホン酸、および脂肪酸のうち少なくとも１つを有するアニオンと組み合わせたリチウムカチオン、リチウムキレート剤、およびリチウム塩、並びに
アンモニア、Ｃ３〜Ｃ６アミン、複素環アミン、水酸化リチウム、モルホリン、およびオレイン酸モルホリンから選択されるものであり、
前記コーティングは０．１〜０．７ミクロンの厚さである、方法。
【手続補正２】
【補正対象書類名】明細書
【補正対象項目名】００１１
【補正方法】変更
【補正の内容】
【００１１】
最後に、押出及びインフレート熱可塑性フィルム並びに成型物中に種々の粘土粒子の直接添加することによってバリアを作成する試みは一般的であるが、バリア不透過性において、前記の粘土含有コーティングの使用による桁違いの改善の程度に比して若干の改善をもたらすのに過ぎない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００７／１３０４１７号
（特許文献２）  米国特許第６，２３２，３８９号明細書
（特許文献３）  欧州特許出願公開第０４９８５６９号明細書
（特許文献４）  米国特許第７，１１９，１３８号明細書
（特許文献５）  欧州特許出願公開第０１２５８１５号明細書